КОМПОЗИЦИЯ НАПОЛНИТЕЛЯ ДЛЯ БУМАГИ

1. Способ получения водной суспензии, содержащей микрофибриллированную целлюлозу и неорганический порошковый материал, включающий стадию микрофибриллирования волокнистого субстрата, включающего целлюлозу, в водной среде в присутствии неорганического порошкового материала.
2. Способ по п.1, отличающийся тем, что стадия микрофибриллирования включает измельчение волокнистого субстрата, содержащего целлюлозу, в присутствии неорганического порошкового материала.
3. Способ по п.1, отличающийся тем, что волокнистый субстрат, содержащий целлюлозу, имеет форму целлюлозной массы, например целлюлозы, или химикотермомеханической древесной массы, или механической древесной массы, или макулатурной массы, или массы из бумажного брака, или совокупных отходов бумажного производства, или отходов от бумажного производства, или комбинации этого.
4. Способ по п.1, отличающийся тем, что микрофибриллирование осуществляют в башенной мельнице, включающей неподвижную зону, расположенную выше одной или нескольких зон измельчения.
5. Способ по п.2, отличающийся тем, что измельчение проводят в условиях поршневого режима потока.
6. Способ по п.4, отличающийся тем, что воду добавляют непосредственно в неподвижную зону в верхней части мельницы для снижения вязкости водной суспензии, включающей микрофибриллированную целлюлозу и неорганический порошковый материал.
7. Способ по п.4, отличающийся тем, что воду добавляют в одну или более зон измельчения из одной или более точек впрыска воды, находящихся вдоль длины башенной мельницы.
8. Способ по п.1, отличающийся тем, что микрофибриллирование осуществляют в аппарате для измельчения с сетчатым фильтром, включающим одно или более сит, имеющих номинальный размер отверстий по меньшей мере приблизительно 250 мкм.
9. Способ по п.1, отличающийся тем, что микрофибриллирование осуществляют в присутствии абразивного материала, содержащего частицы, имеющие средний диаметр в диапазоне приблизительно от 0,5 мм до приблизительно 6 мм.
10. Способ по п.9, отличающийся тем, что абразивный материал имеет удельный вес по меньшей мере приблизительно 2,5.
11. Способ по п.1, отличающийся тем, что общее количество энергии, использованное в способе, составляет менее приблизительно 10000 кВтч на тонну сухого волокна в волокнистом субстрате, содержащем целлюлозу, например менее приблизительно 5000 кВтч на тонну сухого волокна в волокнистом субстрате, содержащем целлюлозу.
12. Способ по п.1, отличающийся тем, что водную суспензию обрабатывают для удаления по меньшей мере части воды с образованием частично высушенного продукта, или водную суспензию обрабатывают для удаления практически 100 об.% воды с образованием, по существу, полностью высушенного продукта.
13. Способ по п.1, отличающийся тем, что микрофибриллированная целлюлоза имеет крутизну волокон приблизительно от 20 приблизительно до 50.
14. Способ по п.1, отличающийся тем, что неорганический порошковый материал имеет гранулометрический состав, определенный с помощью прибора Malvern Mastersizer S, такой что по меньшей мере приблизительно 10 об.% частиц имеют эквивалентный сферический диаметр менее 2 мкм, от массы сухого вещества неорганического порошкового материала.
50
15. Способ по п.1, отличающийся тем, что микрофибриллированная целлюлоза имеет величину d приблизительно от 5 мкм до 500 мкм.
16. Водная суспензия, получаемая способом по п.15, пригодная для использования в способе изготовления бумаги или нанесения покрытия на бумагу.
17. Водная суспензия, состоящая из или, по существу, состоящая из микрофибриллированной целлюлозы и неорганического порошкового материала и других необязательных добавок, пригодная для использования в способе изготовления бумаги или нанесения покрытия на бумагу.
18. Водная суспензия по п.17, отличающаяся тем, что неорганический порошковый материал имеет гранулометрический состав, определенный с помощью прибора Malvern Mastersizer S, такой что по меньшей мере приблизительно 10 об.% частиц имеют эквивалентный сферический диаметр менее 2 мкм, от массы сухого вещества неорганического порошкового материала.
50
19. Водная суспензия по п.17, отличающаяся тем, что микрофибриллированная целлюлоза имеет величину d приблизительно от 5 мкм до 500 мкм.
20. Водная суспензия по п.17, отличающаяся тем, что микрофибриллированная целлюлоза имеет крутизну волокон приблизительно от 20 приблизительно до 50.
21. Частично высушенный или, по существу, полностью высушенный продукт, включающий микрофибриллированную целлюлозу и неорганический порошковый материал, получаемый в соответствии со способом по п.12.
22. Способ получения водной суспензии, содержащей микрофибриллированную целлюлозу, включающий стадию микрофибриллирования волокнистого субстрата, содержащего целлюлозу, в водной среде путем тонкого измельчения в присутствии абразивного материала, подлежащего удалению после завершения измельчения, отличающийся тем, что измельчение осуществляют в башенной мельнице или в аппарате для измельчения с сетчатым фильтром, и где измельчение проводят в отсутствии измельчаемого неорганического порошкового материала.
23. Способ по п.22, отличающийся тем, что измельчение проводят в условиях поршневого режима потока.
24. Способ по п.22, отличающийся тем, что воду добавляют непосредственно в неподвижную зону, или в классификатор, или в сито, расположенные выше одной или нескольких зон измельчения, для уменьшения вязкости водной суспензии, содержащей микрофибриллированную целлюлозу и неорганический порошковый материал.
25. Способ по п.22, отличающийся тем, что воду добавляют в одну или более зон измельчения из одной или более точек впрыска воды, находящихся вдоль длины башенной мельницы.
26. Способ по п.22, отличающийся тем, что аппарат для измельчения с сетчатым фильтром включает одно или более сит, имеющих номинальный размер отверстий по меньшей мере приблизительно 250 мкм.
27. Способ по п.22, отличающийся тем, что абразивный материал содержит частицы, имеющие средний диаметр в диапазоне приблизительно от 0,5 мм до приблизительно 6 мм.
28. Способ по п.22, отличающийся тем, что абразивный материал содержит частицы, имеющие удельный вес по меньшей мере приблизительно 2,5.